(57)【特許請求の範囲】
【請求項１】
単層型感光層を備える、正帯電単層型電子写真感光体であって、
前記単層型感光層は、電荷発生剤、正孔輸送剤、電子輸送剤、１種のみのポリカーボネート樹脂、及びシリコーン樹脂粒子を含み、
前記ポリカーボネート樹脂が、下記式（Ｉ）で表される繰り返し単位と、下記式（ＩＩ）で表される繰り返し単位とを有し、前記式（Ｉ）で表される繰り返し単位と前記式（ＩＩ）で表される繰り返し単位とのモル比率（Ｉ／ＩＩ）が５０／５０以上７０／３０以下であるポリカーボネート樹脂であり、
前記シリコーン樹脂粒子の体積平均粒径が、０．０５μｍ以上５．０μｍ以下である、正帯電単層型電子写真感光体。
【化１】
0006308100.tif 000047
【化２】
0006308100.tif 000048
前記式（Ｉ）中、Ｒ1は、水素原子を示し、前記式（ＩＩ）中、Ｒ2は、メチル基を示す。
【請求項２】
前記シリコーン樹脂粒子の含有量が、前記単層型感光層の全質量に対して、２．５質量％以上１０．０質量％以下であり、
前記正孔輸送剤が、式（ＨＴ−１）で表される化合物を含む、請求項１に記載の正帯電単層型電子写真感光体。
【化３】
0006308100.tif 000049
【請求項３】
前記式（Ｉ）で表される繰り返し単位と前記式（ＩＩ）で表される繰り返し単位とのモル比率（Ｉ／ＩＩ）が７０／３０である、請求項１又は２に記載の正帯電単層型電子写真感光体。
【請求項４】
前記シリコーン樹脂粒子が球状である、請求項１〜３の何れか一項に記載の正帯電単層型電子写真感光体。
【請求項５】
直流電圧を印加する帯電部を備える画像形成装置において、像担持体として使用される、請求項１〜４の何れか一項に記載の正帯電単層型電子写真感光体。
【請求項６】
像担持体と、
前記像担持体の表面を帯電する帯電部と、
帯電された前記像担持体の前記表面を露光して、前記像担持体の前記表面に静電潜像を形成する露光部と、
前記静電潜像をトナー像として現像する現像部と、
前記トナー像を前記像担持体から被転写体へ転写する転写部とを備え、
前記像担持体が、請求項１〜４の何れか一項に記載の正帯電単層型電子写真感光体である、画像形成装置。
【請求項７】
前記帯電部が、直流電圧を印加する帯電部である、請求項６に記載の画像形成装置。
【発明の詳細な説明】
【技術分野】
【０００１】
本発明は、正帯電単層型電子写真感光体、及び画像形成装置に関する。
【背景技術】
【０００２】
電子写真方式の画像形成装置に備えられる電子写真感光体としては、無機感光体、及び有機感光体が使用されている。無機感光体は、セレン、及びアモルファスシリコンのような無機材料からなる感光層を備える。有機感光体は、主に、バインダー樹脂、電荷発生剤、及び電荷輸送材料のような有機材料からなる感光層を備える。そして、これらの感光体のなかでは、無機感光体と比較して製造が容易である点と、感光層の材料を幅広い材料から選択でき、設計の自由度が高い点とから、有機感光体が広く使用されている。
【０００３】
有機感光体として、単層型有機感光体、及び積層型有機感光体が使用されている。単層型有機感光体は、電荷発生剤、及び電荷輸送剤を同一層に含む。積層型有機感光体では、導電性基体上に、電荷発生剤を含有する電荷発生層と、電荷輸送剤を含有する電荷輸送層とが積層されている。単層型有機感光体は、積層型有機感光体と比較して、構造が簡単で製造が容易であるとともに、皮膜欠陥の発生を抑制できることが知られている。
【０００４】
単層型電子写真感光体としては、正帯電単層型電子写真感光体、及び負帯電単層型電子写真感光体が使用されている。また、電子写真感光体の帯電方式としては、接触帯電方式、及び非接触帯電方式が使用されている。これらのなかでは、電子写真感光体の表面を帯電させる際にオフィス環境に悪影響を与えるオゾンのような酸化性ガスがほとんど発生しないことから、正帯電単層型電子写真感光体を使用することが好ましく、接触帯電方式の帯電部と正帯電単層型電子写真感光体とを組み合わせて使用することがより好ましい。しかし、接触帯電方式の帯電部（特に、直流電圧を印加する接触帯電方式の帯電部）と正帯電単層型電子写真感光体とを組み合わせて使用する場合、感光体の感光層が摩耗しやすく、長期にわたり良好な画像を形成することが難しいという問題がある。
【０００５】
以上のような事情から、単層型感光層の摩耗を抑制しつつ、画像不良の発生を抑制することができる正帯電単層型電子写真感光体が望まれている。
【０００６】
そこで、導電性支持体上に、電荷輸送層と電荷発生層とをこの順に積層して成る電子写真感光体において、潤滑剤及び補強剤（好ましくは、シリコーン樹脂微粒子）を含有する電子写真感光体が提案されている（特許文献１）。
【０００７】
また、基体上に少なくとも電荷発生層と電荷輸送層とを積層した電子写真感光体であって、電荷輸送層に数平均粒径が０．０５以上３．０μｍ以下である有機微粒子（好ましくは、シリコーン樹脂微粒子）を、数平均粒径が３．０より大きく１０．０μｍより小さい凝集状態で含有している電子写真感光体が提案されている（特許文献２）。
【先行技術文献】
【特許文献】
【０００８】
【特許文献１】特開平０５−１５８２５０号公報
【特許文献２】特開平０８−０１５８７７号公報
【発明の概要】
【発明が解決しようとする課題】
【０００９】
しかし、特許文献１及び特許文献２に記載される技術では、感光層（特に、単層型感光層）の摩耗を抑制しつつ、画像不良の発生を抑制することが依然として困難である。
【００１０】
上記課題に鑑み、本発明は、単層型感光層の摩耗を抑制可能で、且つ正帯電単層型電子写真感光体の耐傷性及び耐フィルミング性を向上させることにより画像不良の発生を抑制可能な正帯電単層型電子写真感光体を提供する。また、本発明は、このような正帯電単層型電子写真感光体を備えることで、画像不良の発生を抑制可能な画像形成装置を提供する。
【課題を解決するための手段】
【００１１】
本発明の正帯電単層型電子写真感光体は、単層型感光層を備える。前記単層型感光層は、電荷発生剤、正孔輸送剤、電子輸送剤、ポリカーボネート樹脂、及びシリコーン樹脂粒子を含む。前記ポリカーボネート樹脂が、下記式（Ｉ）で表される繰り返し単位と、下記式（ＩＩ）で表される繰り返し単位とを有する。シリコーン樹脂粒子の体積平均粒径が、０．０５μｍ以上５．０μｍ以下である。
【００１２】
【化１】
0006308100.tif 000002
【００１３】
【化２】
0006308100.tif 000003
【００１４】
前記式（Ｉ）中、Ｒ1は、水素原子、又は炭素原子数１以上６以下のアルキル基を示し、前記式（ＩＩ）中、Ｒ2は、水素原子、又は炭素原子数１以上６以下のアルキル基を示す。
【００１５】
本発明の画像形成装置は、像担持体と、帯電部と、露光部と、現像部と、転写部とを備える。前記帯電部は、前記像担持体の表面を帯電する。前記露光部は、帯電された前記像担持体の前記表面を露光して、前記像担持体の前記表面に静電潜像を形成する。前記現像部は、前記静電潜像をトナー像として現像する。前記転写部は、前記トナー像を前記像担持体から被転写体へ転写する。前記像担持体は、上述の正帯電単層型電子写真感光体である。
【発明の効果】
【００１６】
本発明によれば、単層型感光層の摩耗を抑制可能で、且つ正帯電単層型電子写真感光体の耐傷性及び耐フィルミング性を向上させることにより画像不良の発生を抑制可能な正帯電単層型電子写真感光体を得ることができる。また、本発明によれば、このような正帯電単層型電子写真感光体を備えることで、画像不良の発生を抑制可能な画像形成装置を得ることができる。
【図面の簡単な説明】
【００１７】
【図１】（ａ）、（ｂ）、及び（ｃ）は、それぞれ、本発明の実施形態に係る正帯電単層型電子写真感光体の構造を示す概略断面図である。
【図２】本発明の実施形態に係る正帯電単層型電子写真感光体を備えた画像形成装置の構成を示す概略図である。
【図３】シリコーン樹脂粒子の体積平均粒径と、正帯電単層型電子写真感光体の摩耗量との関係を示すグラフである。
【図４】シリコーン樹脂粒子の含有量と、正帯電単層型電子写真感光体の摩耗量との関係を示すグラフである。
【発明を実施するための形態】
【００１８】
以下、本発明の実施形態について詳細に説明する。しかし、本発明は、以下の実施形態に何ら限定されない。本発明の目的の範囲内で適宜変更を加えて、本発明を実施することができる。なお、説明が重複する箇所については、適宜説明を省略する場合があるが、発明の要旨は限定されない。
【００１９】
＜第一実施形態：正帯電単層型電子写真感光体＞
第一実施形態は、正帯電単層型電子写真感光体（以下、単に「感光体」又は「単層型電子写真感光体」と記載する場合がある）に関する。以下、図１を参照して、本実施形態の正帯電単層型電子写真感光体について説明する。
【００２０】
正帯電単層型電子写真感光体１は、単層型感光層３を備える。単層型感光層３は、電荷発生剤、正孔輸送剤、電子輸送剤、バインダー樹脂としてのポリカーボネート樹脂、及びシリコーン樹脂粒子を含む。ポリカーボネート樹脂が、上述の式（Ｉ）で表される繰り返し単位と、上述の式（ＩＩ）で表される繰り返し単位とを有する。
【００２１】
本実施形態の感光体１に備えられる単層型感光層３は、特定のポリカーボネート樹脂と、シリコーン樹脂粒子とを含む。このような特定のポリカーボネート樹脂とシリコーン樹脂粒子との組み合わせにより、帯電時に感光体１の表面に過酷な条件で電圧が付与された場合であっても、感光体１の表面に与えられるダメージを、特定のポリカーボネート樹脂とシリコーン樹脂粒子とが緩和し（吸収し）、単層型感光層３の摩耗を抑制することができる。更に、感光体１の耐傷性及び耐フィルミング性を向上させることにより画像不良の発生を抑制することができる。
【００２２】
次に、本実施形態の正帯電単層型電子写真感光体１について説明する。感光体１は、単層型感光層３を備える。感光体１は、単層型感光層３を備えている限り、特に限定されない。
【００２３】
単層型感光層３は、導電性基体２上に配置される。例えば、図１（ａ）に示すように、導電性基体２上に単層型感光層３が直接備えられていてもよい。あるいは、図１（ｂ）に示すように、導電性基体２と単層型感光層３との間に適宜な中間層４が備えられていてもよい。また、図１（ａ）及び図１（ｂ）に示すように、単層型感光層３が最外層として露出していてもよい。あるいは、図１（ｃ）に示すように、単層型感光層３上に保護層５が適宜に備えられていてもよい。
【００２４】
以下、導電性基体２、単層型感光層３、及び感光体１の製造方法について説明する。また、感光体１の好適な帯電方式について説明する。
【００２５】
［１．導電性基体］
導電性基体２は、正帯電単層型電子写真感光体１の導電性基体として用いることができる限り、特に限定されない。導電性基体２としては、少なくとも表面部が導電性を有する材料で構成される導電性基体を用いることができる。導電性基体２としては、例えば、導電性を有する材料で構成される導電性基体；及びプラスチック材料が導電性を有する材料で被覆される導電性基体が挙げられる。導電性を有する材料としては、例えば、アルミニウム、鉄、銅、錫、白金、銀、バナジウム、モリブデン、クロム、カドミウム、チタン、ニッケル、パラジウム、インジウム、ステンレス鋼、及び真鍮が挙げられる。これらの導電性を有する材料を単独で用いてもよいし、２種以上を組み合わせて（例えば、合金として）用いてもよい。これらの導電性を有する材料のなかでも、単層型感光層３から導電性基体２への電荷の移動が良好であることから、アルミニウム又はアルミニウム合金が好ましい。
【００２６】
導電性基体２の形状は、使用する画像形成装置の構造に合わせて適宜選択することができる。例えば、シート状の導電性基体、又はドラム状の導電性基体を使用することができる。また、導電性基体２の厚みは、導電性基体２の形状に応じて、適宜選択することができる。
【００２７】
［２．単層型感光層］
正帯電単層型電子写真感光体１が備える単層型感光層３は、電荷発生剤、正孔輸送剤、電子輸送剤、バインダー樹脂（ポリカーボネート樹脂）、及びシリコーン樹脂粒子を含む。以下、単層型感光層３に含まれる、電荷発生剤、正孔輸送剤、電子輸送剤、バインダー樹脂（ポリカーボネート樹脂）、及びシリコーン樹脂粒子について説明する。また、単層型感光層３に必要に応じて含まれてもよい添加剤について説明する。
【００２８】
［２−１．電荷発生剤］
電荷発生剤は、正帯電単層型電子写真感光体用の電荷発生剤である限り、特に限定されない。電荷発生剤としては、例えば、Ｘ型無金属フタロシアニン（Ｘ−Ｈ2Ｐｃ）、Ｙ型チタニルフタロシアニン（Ｙ−ＴｉＯＰｃ）、Ｋ型チタニルフタロシアニン（Ｋ−ＴｉＯＰｃ）、ペリレン顔料、ビスアゾ顔料、ジチオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、セレン、セレン−テルル、セレン−ヒ素、硫化カドミウム、アモルファスシリコンのような無機光導電材料の粉末、ピリリウム塩、アンサンスロン系顔料、トリフェニルメタン系顔料、スレン系顔料、トルイジン系顔料、ピラゾリン系顔料、又はキナクリドン系顔料が挙げられる。電荷発生剤としては、下記式（ＣＧ−１）で表されるＸ型無金属フタロシアニン（Ｘ−Ｈ2Ｐｃ）、又は下記式（ＣＧ−２）で表されるＫ型チタニルフタロシアニン（Ｋ−ＴｉＯＰｃ）が好ましい。
【００２９】
【化３】
0006308100.tif 000004
【００３０】
【化４】
0006308100.tif 000005
【００３１】
所望の領域に吸収波長を有する電荷発生剤を単独で用いてもよいし、２種以上の電荷発生剤を組み合わせて用いてもよい。更に、例えば、デジタル光学系の画像形成装置（例えば、半導体レーザーのような光源を使用したレーザービームプリンター、又はファクシミリ）には、７００ｎｍ以上の波長領域に感度を有する感光体１を用いることが好ましい。そのため、例えば、Ｘ型無金属フタロシアニン又はＫ型チタニルフタロシアニンのような、フタロシアニン系顔料が好適に用いられる。なお、フタロシアニン系顔料の結晶形状については特に限定されず、種々の結晶形状を有するフタロシアニン系顔料が使用される。
【００３２】
短波長レーザー光源（例えば、３５０ｎｍ以上５５０ｎｍ以下程度の波長を有するレーザー光源）を用いた画像形成装置に適用される感光体１には、電荷発生剤として、アンサンスロン系顔料、又はペリレン系顔料が好適に用いられる。
【００３３】
感光体１において、電荷発生剤の含有量は、ポリカーボネート樹脂１００質量部に対して、０．１質量部以上５０質量部以下であることが好ましく、０．５質量部以上３０質量部以下であることがより好ましい。
【００３４】
［２−２．正孔輸送剤］
正孔輸送剤は、正帯電単層型電子写真感光体用の正孔輸送剤である限り、特に限定されない。正孔輸送剤としては、例えば、含窒素環式化合物又は縮合多環式化合物を使用することができる。含窒素環式化合物及び縮合多環式化合物としては、例えば、トリフェニルアミン誘導体；ジアミン誘導体（例えば、Ｎ，Ｎ，Ｎ’，Ｎ’−テトラフェニルベンジジン誘導体、Ｎ，Ｎ，Ｎ’，Ｎ’−テトラフェニルフェニレンジアミン誘導体、Ｎ，Ｎ，Ｎ’，Ｎ’−テトラフェニルナフチレンジアミン誘導体、Ｎ，Ｎ，Ｎ’，Ｎ’−テトラフェニルフェナントリレンジアミン誘導体、又はジ（アミノフェニルエテニル）ベンゼン誘導体）；オキサジアゾール系化合物（例えば、２，５−ジ（４−メチルアミノフェニル）−１，３，４−オキサジアゾール）；スチリル系化合物（例えば、９−（４−ジエチルアミノスチリル）アントラセン）；カルバゾール系化合物（例えば、ポリビニルカルバゾール）；有機ポリシラン化合物；ピラゾリン系化合物（例えば、１−フェニル−３−（ｐ−ジメチルアミノフェニル）ピラゾリン）；ヒドラゾン系化合物；インドール系化合物；オキサゾール系化合物；イソオキサゾール系化合物；チアゾール系化合物；チアジアゾール系化合物；イミダゾール系化合物；ピラゾール系化合物；又はトリアゾール系化合物が挙げられる。
【００３５】
上述のトリフェニルアミン誘導体の具体例としては、下記式（ＨＴ−１）〜（ＨＴ−２）で表される化合物（以下、正孔輸送剤（ＨＴ−１）〜（ＨＴ−２）と記載する場合がある）が挙げられる。
【００３６】
【化５】
0006308100.tif 000006
【００３７】
【化６】
0006308100.tif 000007
【００３８】
上述のジアミン誘導体の具体例としては、下記式（ＨＴ−３）〜（ＨＴ−４）で表される化合物（以下、正孔輸送剤（ＨＴ−３）〜（ＨＴ−４）と記載する場合がある）が挙げられる。
【００３９】
【化７】
0006308100.tif 000008
【００４０】
【化８】
0006308100.tif 000009
【００４１】
これらの正孔輸送剤は単独で用いられてもよいし、２種以上を組み合わせて用いられてもよい。
【００４２】
正帯電単層型電子写真感光体１において、正孔輸送剤の含有量は、ポリカーボネート樹脂１００質量部に対して、１０質量部以上２００質量部以下であることが好ましく、１０質量部以上１００質量部以下であることがより好ましい。
【００４３】
［２−３．電子輸送剤］
単層型感光層３は、電子輸送剤を含む。これにより、単層型感光層３は電子を輸送することができ、単層型感光層３にバイポーラー（両極性）の特性を付与しやすくなる。
【００４４】
電子輸送剤としては、例えば、キノン系化合物（例えば、ナフトキノン系化合物、ジフェノキノン系化合物、アントラキノン系化合物、アゾキノン系化合物、ニトロアントラキノン系化合物、又はジニトロアントラキノン系化合物）、ジイミド系化合物（例えば、ナフタレンテトラカルボン酸ジイミド誘導体）、ヒドラゾン系化合物、マロノニトリル系化合物、チオピラン系化合物、トリニトロチオキサントン系化合物、３，４，５，７−テトラニトロ−９−フルオレノン系化合物、ジニトロアントラセン系化合物、ジニトロアクリジン系化合物、テトラシアノエチレン、２，４，８−トリニトロチオキサントン、ジニトロベンゼン、ジニトロアントラセン、ジニトロアクリジン、無水コハク酸、無水マレイン酸、又はジブロモ無水マレイン酸が挙げられる。
【００４５】
上述のキノン系化合物の具体例としては、下記式（ＥＴ−１）〜（ＥＴ−２）で表される化合物（以下、電子輸送剤（ＥＴ−１）〜（ＥＴ−２）と記載する場合がある）が挙げられる。
【００４６】
【化９】
0006308100.tif 000010
【００４７】
【化１０】
0006308100.tif 000011
【００４８】
上述のジイミド系化合物の具体例としては、下記式（ＥＴ−３）で表される化合物（以下、電子輸送剤（ＥＴ−３）と記載する場合がある）が挙げられる。
【００４９】
【化１１】
0006308100.tif 000012
【００５０】
上述のヒドラゾン系化合物の具体例としては、下記式（ＥＴ−４）で表される化合物（以下、電子輸送剤（ＥＴ−４）と記載する場合がある）が挙げられる。
【００５１】
【化１２】
0006308100.tif 000013
【００５２】
このような電子輸送剤は、１種単独で又は２種以上を組み合わせて用いられる。
【００５３】
正帯電単層型電子写真感光体１において、電子輸送剤の含有量は、ポリカーボネート樹脂１００質量部に対して、５質量部以上１００質量部以下であることが好ましく、１０質量部以上８０質量部以下であることがより好ましい。
【００５４】
［２−４．バインダー樹脂（ポリカーボネート樹脂）］
本実施形態の感光体１に備えられる単層型感光層３は、バインダー樹脂として、ポリカーボネート樹脂を含む。
【００５５】
ポリカーボネート樹脂を用いることで、加工性、機械的特性、光学的特性、及び／又は耐摩耗性のバランスに優れた単層型感光層３を得ることができる。ポリカーボネート樹脂は、下記式（Ｉ）で表される繰り返し単位と、下記式（ＩＩ）で表される繰り返し単位とを有する。
【００５６】
【化１３】
0006308100.tif 000014
【００５７】
【化１４】
0006308100.tif 000015
【００５８】
式（Ｉ）中、Ｒ1は、水素原子、又は炭素原子数１以上６以下のアルキル基を示す。式（ＩＩ）中、Ｒ2は、水素原子、又は炭素原子数１以上６以下のアルキル基を示す。
【００５９】
式（Ｉ）のＲ1、及び式（ＩＩ）のＲ2において、炭素原子数１以上６以下のアルキル基としては、例えば、メチル基、エチル基、プロピル基、イソプロピル基、ｎ−ブチル基、ｔ−ブチル基、ペンチル基、イソペンチル基、ネオペンチル基、又はヘキシル基が挙げられる。炭素原子数１以上６以下のアルキル基として、好ましくは炭素原子数１以上３以下のアルキル基が挙げられ、より好ましくはメチル基が挙げられる。
【００６０】
単層型感光層３の摩耗抑制の観点から、式（Ｉ）中、Ｒ1は、水素原子、又はメチル基を示すことが好ましい。同様の観点から、式（ＩＩ）中、Ｒ2は、水素原子、又はメチル基を示すことが好ましい。
【００６１】
単層型感光層３の摩耗抑制の観点から、式（Ｉ）中、Ｒ1が、水素原子示し、式（ＩＩ）中、Ｒ2が、メチル基を示すことがより好ましい。
【００６２】
単層型感光層３の摩耗抑制の観点から、ポリカーボネート樹脂において、式（Ｉ）で表される繰り返し単位と、式（ＩＩ）で表される繰り返し単位とのモル比率（Ｉ／ＩＩ）は、５０／５０以上７０／３０以下であることが好ましく、５０／５０以上６０／４０以下であることがより好ましい。
【００６３】
ポリカーボネート樹脂における、式（Ｉ）で表される繰り返し単位と式（ＩＩ）で表される繰り返し単位との合計含有率は、ポリカーボネート樹脂の全質量に対して、９０質量％以上であることが好ましく、９５質量％以上であることがより好ましく、１００質量％であることが特に好ましい。
【００６４】
ポリカーボネート樹脂としてより具体的には、下記式（Ｒｅｓｉｎ−１）で表される繰り返し単位を有する樹脂（繰り返し単位（ａ）と繰り返し単位（ｂ）とのモル比率（ａ／ｂ）が６０／４０）、下記式（Ｒｅｓｉｎ−２）で表される繰り返し単位を有する樹脂（繰り返し単位（ｃ）と繰り返し単位（ｄ）とのモル比率（ｃ／ｄ）が７０／３０）、下記式（Ｒｅｓｉｎ−３）で表される繰り返し単位を有する樹脂（繰り返し単位（ｅ）と繰り返し単位（ｆ）とのモル比率（ｅ／ｆ）が５０／５０）、下記式（Ｒｅｓｉｎ−４）で表される繰り返し単位を有する樹脂（繰り返し単位（ｇ）と繰り返し単位（ｈ）とのモル比率（ｇ／ｈ）が６０／４０）、下記式（Ｒｅｓｉｎ−５）で表される繰り返し単位を有する樹脂（繰り返し単位（ｉ）と繰り返し単位（ｊ）とのモル比率（ｉ／ｊ）が６０／４０）、及び下記式（Ｒｅｓｉｎ−６）で表される繰り返し単位を有する樹脂（繰り返し単位（ｋ）と繰り返し単位（ｌ）とのモル比率（ｋ／ｌ）が６０／４０）が挙げられる。以下、式（Ｒｅｓｉｎ−１）〜（Ｒｅｓｉｎ−６）で表される繰り返し単位を有する樹脂を、ポリカーボネート樹脂（Ｒｅｓｉｎ−１）〜（Ｒｅｓｉｎ−６）と記載する場合がある。
【００６５】
【化１５】
0006308100.tif 000016
【００６６】
【化１６】
0006308100.tif 000017
【００６７】
【化１７】
0006308100.tif 000018
【００６８】
【化１８】
0006308100.tif 000019
【００６９】
【化１９】
0006308100.tif 000020
【００７０】
【化２０】
0006308100.tif 000021
【００７１】
これらのポリカーボネート樹脂は１種単独で用いてもよいし、２種以上を組み合わせて用いてもよい。
【００７２】
ポリカーボネート樹脂の分子量は、粘度平均分子量で４００００以上であることが好ましく、４００００以上８００００以下であることがより好ましい。ポリカーボネート樹脂の分子量が低過ぎると、ポリカーボネート樹脂の耐摩耗性を十分に高めることができず、単層型感光層３が摩耗し易くなる。また、ポリカーボネート樹脂の分子量が高過ぎると、単層型感光層３の形成時にポリカーボネート樹脂が溶剤に溶解しにくくなり、塗布液の粘度が高くなり過ぎるため、単層型感光層３の形成が困難になる傾向がある。
【００７３】
［２−５．シリコーン樹脂粒子］
単層型感光層３は、シリコーン樹脂粒子を含む。これにより、単層型感光層３の摩耗を抑制することができるとともに、感光体１の耐傷性及び耐フィルミング性を向上させることにより、形成される画像における画像不良を抑制することができる。
【００７４】
シリコーン樹脂粒子の体積平均粒径は、０．０５μｍ以上５．０μｍ以下である。単層型感光層３の摩耗を抑制するという観点から、０．５μｍ以上２．０μｍ以下であることが好ましい。シリコーン樹脂粒子の体積平均粒径が過小又は過大であると、単層型感光層３の摩耗量が増加する傾向にある。
【００７５】
シリコーン樹脂粒子の含有量は、単層型感光層３の全質量に対して、１０．０質量％以下であることが好ましく、０．５質量％以上１０．０質量％以下であることがより好ましく、２．５質量％以上１０．０質量％以下であることがより好ましい。シリコーン樹脂粒子の含有量が過小であると、単層型感光層３の摩耗量が増加する傾向にある。シリコーン樹脂粒子の含有量が過大であると、シリコーン樹脂粒子に起因する感光体１表面の凹凸により、形成される画像に画像不良（例えば、黒点のような汚れ）が生じやすいと考えられる。
【００７６】
シリコーン樹脂粒子の含有量は、単層型感光層３の摩耗を抑制するという観点から、球状であることが好ましい。
【００７７】
［２−６．添加剤］
本実施形態の感光体１においては、単層型感光層３、中間層４、及び保護層５のうちの少なくとも一つが、電子写真特性に悪影響を与えない範囲で、各種の添加剤を含有してもよい。添加剤としては、例えば、劣化防止剤（具体的には、酸化防止剤、ラジカル捕捉剤、１重項クエンチャー、又は紫外線吸収剤）、軟化剤、表面改質剤、増量剤、増粘剤、分散安定剤、ワックス、アクセプター、ドナー、界面活性剤、可塑剤、増感剤、又はレベリング剤が挙げられる。酸化防止剤としては、例えば、ＢＨＴ（ジ（ｔｅｒｔ−ブチル）ｐ−クレゾール）、ヒンダードフェノール、ヒンダードアミン、パラフェニレンジアミン、アリールアルカン、ハイドロキノン、スピロクロマン、スピロインダノン若しくはこれらの誘導体、有機硫黄化合物、又は有機燐化合物が挙げられる。
【００７８】
［３．感光体の製造方法］
次に、感光体１の製造方法について説明する。感光体１は、単層型感光層３用塗布液（以下「塗布液」と記載する場合がある）を導電性基体２上に塗布し、乾燥することによって製造される。塗布液は、電荷発生剤、正孔輸送剤、電子輸送剤、ポリカーボネート樹脂、及びシリコーン樹脂粒子、並びに必要に応じて各種の添加剤を、溶剤に溶解又は分散させることにより製造される。
【００７９】
塗布液に含有される溶剤は、塗布液に含まれる各成分を溶解又は分散できる限り、特に限定されない。溶剤としては、例えば、アルコール類（例えば、メタノール、エタノール、イソプロパノール、又はブタノール）、脂肪族系炭化水素（例えば、ｎ−ヘキサン、オクタン、又はシクロヘキサン）、芳香族炭化水素（例えば、ベンゼン、トルエン、又はキシレン）、ハロゲン化炭化水素（例えば、ジクロロメタン、ジクロロエタン、四塩化炭素、又はクロロベンゼン）、エーテル類（例えば、ジメチルエーテル、ジエチルエーテル、テトラヒドロフラン、エチレングリコールジメチルエーテル、ジエチレングリコールジメチルエーテル、又はプロピレングリコールモノメチルエーテル）、ケトン類（例えば、アセトン、メチルエチルケトン、又はシクロヘキサノン）、エステル類（例えば、酢酸エチル、又は酢酸メチル）、ジメチルホルムアルデヒド、ジメチルホルムアミド、又はジメチルスルホキシドが挙げられる。これらの溶剤は、１種単独で又は２種以上を組み合わせて用いられる。感光体１の製造過程における作業者の安全衛生を改善するためには、溶剤としてハロゲン化炭化水素以外の溶剤を用いることが好ましい。
【００８０】
塗布液は、各成分を混合し、溶剤に分散することにより調製される。混合又は分散には、例えば、ビーズミル、ロールミル、ボールミル、アトライター、ペイントシェーカー、又は超音波分散機を用いることができる。
【００８１】
塗布液は、各成分の分散性を向上させるために、例えば、界面活性剤を含有してもよい。
【００８２】
塗布液を塗布する方法としては、塗布液を導電性基体２上に均一に塗布できる方法である限り、特に限定されない。塗布方法としては、例えば、ディップコート法、スプレーコート法、スピンコート法、又はバーコート法が挙げられる。
【００８３】
塗布液を乾燥する方法としては、塗布液中の溶剤を蒸発させ得る方法である限り、特に限定されない。例えば、高温乾燥機、又は減圧乾燥機を用いて、熱処理（熱風乾燥）する方法が挙げられる。熱処理条件は、例えば、４０℃以上１５０℃以下の温度、かつ３分間以上１２０分間以下の時間である。
【００８４】
感光体１の単層型感光層３の厚さは、単層型感光層として充分に作用することができる限り、特に限定されない。単層型感光層３の厚さは、例えば５μｍ以上１００μｍ以下であり、１０μｍ以上５０μｍ以下であることが好ましい。
【００８５】
［４．帯電方式］
感光体１は、直流電圧を印加する帯電部を備える画像形成装置において、像担持体として使用されることが好ましい。帯電部が直流電圧のみを印加する場合、単層型感光層３の磨耗量が減少する傾向にあるためである。
【００８６】
感光体１は、直流電圧を印加する接触方式の帯電部を備える画像形成装置において、像担持体として使用されることが更に好ましい。接触方式の帯電部を備える画像形成装置は、非接触方式の帯電部を備える画像形成装置と比べて、オゾン及びＮＯXのような感光体１に悪影響を及ぼすガスの発生が少ないという利点を有するためである。接触方式の帯電部を備える画像形成装置に感光体１を用いる場合、交流電圧を印加する帯電部を備える画像形成装置であると、印加されるマイナス成分（逆極性のバイアス）により、感光体１の表面の電位の安定性が低下することがある。従って、感光体１は、直流電圧を印加する接触方式の帯電部を備える画像形成装置において使用されることが好ましい。また、接触方式の帯電部では、非接触方式の帯電部よりも感光体１にとって過酷な条件で帯電が行われる。そのため、接触方式の帯電部を備える画像形成装置では、単層型感光層３が磨耗しやすい。しかし、感光体１の単層型感光層３は、特定のポリカーボネート樹脂とシリコーン樹脂粒子とを含有するため、帯電時に感光体１の表面に過酷な条件で電圧が付与された場合であっても、特定のポリカーボネート樹脂とシリコーン樹脂粒子とが感光体１の表面に与えられるダメージを緩和し、単層型感光層３の摩耗を抑制することができる。
【００８７】
以上、図１を参照して、本実施形態の正帯電単層型電子写真感光体を説明した。本実施形態の正帯電単層型電子写真感光体によれば、単層型感光層の摩耗を抑制しつつ、正帯電単層型電子写真感光体の耐傷性及び耐フィルミング性を向上させることにより画像不良の発生を抑制することができる。このため、本実施形態の正帯電単層型電子写真感光体は、種々の画像形成装置において、像担持体として好適に使用される。
【００８８】
＜第二実施形態：画像形成装置＞
第二実施形態は、画像形成装置に関する。以下、図２を参照して、本実施形態の画像形成装置を説明する。図２は、第一実施形態の正帯電単層型電子写真感光体１を備える、本実施形態の画像形成装置６の構成を示す概略図である。
【００８９】
画像形成装置６は、像担持体と、帯電部と、露光部と、現像部と、転写部とを備える。帯電部は、像担持体の表面を帯電する。露光部は、帯電された像担持体の表面を露光して、像担持体の表面に静電潜像を形成する。現像部は、静電潜像をトナー像として現像する。転写部は、トナー像を像担持体から被転写体へ転写する。像担持体は、第一実施形態の正帯電単層型電子写真感光体１である。
【００９０】
画像形成装置６は、電子写真方式の画像形成装置である限り、特に限定されない。画像形成装置６は、例えば、モノクロ画像形成装置であってもよいし、カラー画像形成装置であってもよい。異なる色のトナーによる各色のトナー像を形成するために、本実施形態の画像形成装置６は、タンデム方式のカラー画像形成装置であってもよい。
【００９１】
以下、タンデム方式のカラー画像形成装置を例に挙げて、画像形成装置６を説明する。画像形成装置６は、所定方向に並設された複数の正帯電単層型電子写真感光体１（像担持体に相当）と、複数の現像装置２９とを備える。複数の現像装置２９は、各々、感光体１に対向して配置される。複数の現像装置２９は、現像装置２９の表面にトナーを担持して搬送する。複数の現像装置２９は、各々、現像ローラーを備える。現像ローラーは、搬送されたトナーを、対応する感光体１の表面に供給する。そして、感光体１として、第一実施形態の正帯電単層型電子写真感光体１を用いることができる。
【００９２】
図２に示すように、画像形成装置６は、箱型の機器筺体７を有している。機器筺体７内には、給紙部８、画像形成部９、及び定着部１０が設けられる。給紙部８は、用紙Ｐを給紙する。画像形成部９は、給紙部８から給紙された用紙Ｐを搬送しながら、用紙Ｐに画像データに基づくトナー像を転写する。定着部１０は、画像形成部９で用紙Ｐ上に転写された未定着のトナー像を、用紙Ｐに定着させる。更に、機器筺体７の上面には、排紙部１１が設けられる。排紙部１１は、定着部１０で定着処理された用紙Ｐを排紙する。
【００９３】
給紙部８には、給紙カセット１２、第一ピックアップローラー１３、給紙ローラー１４、１５、及び１６、並びにレジストローラー対１７が備えられる。給紙カセット１２は、機器筺体７から挿脱可能に設けられる。給紙カセット１２には、各種サイズの用紙Ｐが貯留される。第一ピックアップローラー１３は、給紙カセット１２の左上方位置に設けられる。第一ピックアップローラー１３は、給紙カセット１２に貯留されている用紙Ｐを１枚ずつ取り出す。給紙ローラー１４、１５、及び１６は、第一ピックアップローラー１３によって取り出された用紙Ｐを搬送する。レジストローラー対１７は、給紙ローラー１４、１５、及び１６によって搬送された用紙Ｐを、一時待機させた後に、所定のタイミングで画像形成部９に供給する。
【００９４】
また、給紙部８は、手差しトレイ（不図示）と、第二ピックアップローラー１８とを更に備えている。手差しトレイは、機器筺体７の左側面に取り付けられる。第二ピックアップローラー１８は、手差しトレイに載置された用紙Ｐを取り出す。第二ピックアップローラー１８によって取り出された用紙Ｐは、給紙ローラー１４、１５及び１６によって搬送され、レジストローラー対１７によって、所定のタイミングで画像形成部９に供給される。
【００９５】
画像形成部９には、画像形成ユニット１９、中間転写ベルト２０、及び二次転写ローラー２１が備えられる。中間転写ベルト２０には、画像形成ユニット１９によって、中間転写ベルト２０の表面（一次転写ローラー３３との接触面）に、トナー像が一次転写される。なお、一次転写されるトナー像は、コンピューターのような上位装置から伝送された画像データに基づいて形成される。二次転写ローラー２１は、中間転写ベルト２０上のトナー像を、給紙カセット１２から送り込まれた用紙Ｐに二次転写する。
【００９６】
画像形成ユニット１９には、上流側（図２では右側）から下流側に向けて、マゼンタトナー供給用ユニット２５、シアントナー供給用ユニット２４、イエロートナー供給用ユニット２３、及びブラックトナー供給用ユニット２２が順次配設されている。ユニット２２、２３、２４、及び２５には、各ユニットの中央位置に、感光体１（像担持体に相当）が配設されている。感光体１は、矢符（時計回り）方向に回転可能に配設されている。
【００９７】
そして、各感光体１の周囲には、帯電装置２７（帯電部に相当）、露光装置２８（露光部に相当）、現像装置２９（現像部に相当）、クリーニング装置（不図示）、及び除電器（不図示）が、各感光体１の回転方向上流側から順に配置されている。感光体１として、第一実施形態の正帯電単層型電子写真感光体１が用いられる。
【００９８】
帯電装置２７（帯電部に相当）は、感光体１（像担持体に相当）の表面を帯電する。具体的には、帯電装置２７は、矢符方向に回転されている感光体１の周面を均一に帯電する。帯電装置２７は、感光体１の周面を均一に帯電できる限り特に限定されない。帯電装置２７は、非接触方式の帯電装置であってもよいし、接触方式の帯電装置であってもよい。帯電装置２７としては、例えば、コロナ帯電装置、帯電ローラー、及び帯電ブラシが挙げられる。帯電装置２７としては、接触方式の帯電装置（具体的には、帯電ローラー、帯電ブラシ）が好ましく、帯電ローラーがより好ましい。接触方式の帯電装置２７を使用することにより、帯電装置２７から発生する活性ガス（例えば、オゾン、及び窒素酸化物）の排出を抑えることができる。その結果、活性ガスによる単層型感光層３の劣化が抑制されるとともに、オフィス環境に配慮した設計が達成できる。
【００９９】
帯電装置２７が接触方式の帯電ローラーを備える場合、帯電ローラーは、感光体１と接触したまま、感光体１の周面（表面）を帯電する。このような帯電ローラーとしては、例えば、感光体１と接触したまま、感光体１の回転に従属して回転する帯電ローラーが挙げられる。また、帯電ローラーとしては、例えば、少なくとも表面部が樹脂で構成された帯電ローラーが挙げられる。帯電ローターとしてより具体的には、例えば、回転可能に軸支された芯金と、芯金上に形成された樹脂層と、芯金に電圧を印加する電圧印加部とを備えた帯電ローラーが挙げられる。このような帯電ローラーを備えた帯電装置２７は、電圧印加部が芯金に電圧を印加することによって、樹脂層を介して接触する感光体１の表面を帯電させることができる。
【０１００】
帯電装置２７が印加する電圧は、特に限定されない。しかし、帯電装置２７が交流電圧を印加する場合、又は直流電圧に交流電圧を重畳した重畳電圧を印加する場合よりも、帯電装置２７が直流電圧のみを印加することが好ましい。帯電装置２７が直流電圧のみを印加する場合、単層型感光層３の磨耗量が減少する傾向があるためである。その結果、好適な画像を形成することができる。帯電装置２７が感光体１に印加する直流電圧は、１０００Ｖ以上２０００Ｖ以下であることが好ましく、１２００Ｖ以上１８００Ｖ以下であることがより好ましく、１４００Ｖ以上１６００Ｖ以下であることが特に好ましい。
【０１０１】
帯電ローラーの樹脂層を構成する樹脂は、感光体１の周面を良好に帯電させることができる限り特に限定されない。樹脂層を構成する樹脂の具体例としては、シリコーン樹脂、ウレタン樹脂、シリコーン変性樹脂が挙げられる。樹脂層には、無機充填材を含有させてもよい。
【０１０２】
露光装置２８（露光部に相当）は、いわゆるレーザー走査ユニットである。露光装置２８は、帯電された感光体１（像担持体に相当）の表面を露光して、感光体１の表面に静電潜像を形成する。具体的には、露光装置２８は、帯電装置２７によって均一に帯電された感光体１の周面（表面）に、パーソナルコンピューターのような上位装置から入力された画像データに基づくレーザー光を照射する。これにより、感光体１の周面（表面）に、画像データに基づく静電潜像が形成される。
【０１０３】
現像装置２９（現像部に相当）は、静電潜像をトナー像として現像する。具体的には、現像装置２９は、静電潜像が形成された感光体１の周面にトナーを供給し、画像データに基づくトナー像を形成する。そして、形成されたトナー像が中間転写ベルト２０に一次転写される。クリーニング装置は、中間転写ベルト２０へのトナー像の一次転写が終了した後、感光体１の周面に残留しているトナーを清掃する。除電器は、中間転写ベルト２０へのトナー像の一次転写が終了した後、感光体１の周面を除電する。クリーニング装置及び除電器によって清掃及び除電された感光体１の周面は、帯電装置２７へ送られ、新たに帯電処理される。
【０１０４】
中間転写ベルト２０は、無端状のベルト回転体である。中間転写ベルト２０は、駆動ローラー３０、従動ローラー３１、バックアップローラー３２、及び複数の一次転写ローラー３３に架け渡されている。複数の感光体１の周面が、各々、中間転写ベルト２０の表面（接触面）に当接するように、中間転写ベルト２０は配置されている。
【０１０５】
また、中間転写ベルト２０は、各感光体１に対向して配置される一次転写ローラー３３によって、感光体１に押圧される。押圧された状態で、中間転写ベルト２０は、複数の一次転写ローラー３３によって無端回転する。駆動ローラー３０は、ステッピングモーターなどの駆動源によって回転駆動し、中間転写ベルト２０を無端回転させるための駆動力を与える。従動ローラー３１、バックアップローラー３２、及び複数の一次転写ローラー３３は、回転自在に設けられる。従動ローラー３１、バックアップローラー３２、及び一次転写ローラー３３は、駆動ローラー３０による中間転写ベルト２０の無端回転に伴って、従動回転する。従動ローラー３１、バックアップローラー３２、及び一次転写ローラー３３は、駆動ローラー３０の主動回転に応じて中間転写ベルト２０を介して従動回転するとともに、中間転写ベルト２０を支持する。
【０１０６】
転写部は、トナー像を像担持体から被転写体へ転写する。具体的には、一次転写ローラー３３は、一次転写バイアス（具体的には、トナーの帯電極性と逆極性を有するバイアス）を中間転写ベルト２０（被転写体に相当）に印加する。その結果、各感光体１上に形成されたトナー像は、各感光体１と一次転写ローラー３３との間で、駆動ローラー３０の駆動により矢符（反時計回り）方向に周回する中間転写ベルト２０に対して、順次転写（一次転写）される。
【０１０７】
二次転写ローラー２１は、二次転写バイアス（具体的には、トナー像と逆極性を有するバイアス）を用紙Ｐに印加する。その結果、中間転写ベルト２０上に一次転写されたトナー像は、二次転写ローラー２１とバックアップローラー３２との間で用紙Ｐに転写される。これにより、未定着のトナー像が用紙Ｐに転写される。
【０１０８】
定着部１０は、画像形成部９で用紙Ｐに転写された未定着トナー像を定着させる。定着部１０は、加熱ローラー３４と、加圧ローラー３５とを備えている。加熱ローラー３４は、通電発熱体により加熱される。加圧ローラー３５は、加熱ローラー３４に対向配置され、加圧ローラー３５の周面が加熱ローラー３４の周面に押圧される。
【０１０９】
画像形成部９で二次転写ローラー２１により用紙Ｐに転写された転写画像は、用紙Ｐが加熱ローラー３４と加圧ローラー３５との間を通過する際の加熱による定着処理により用紙Ｐに定着される。そして、定着処理の施された用紙Ｐは、排紙部１１へ排紙される。また、定着部１０と排紙部１１との間の適所に、複数の搬送ローラー３６が配設されている。
【０１１０】
排紙部１１は、機器筺体７の頂部が凹没されることによって形成される。凹没した凹部の底部に、排紙された用紙Ｐを受ける排紙トレイ３７が設けられる。
【０１１１】
以上、図２を参照して、本実施形態の画像形成装置について説明した。本実施形態の画像形成装置には、像担持体として、第一実施形態の正帯電単層型電子写真感光体が備えられている。このような正帯電単層型電子写真感光体を備えることで、本実施形態の画像形成装置は、画像不良の発生を抑制することができる。
【実施例】
【０１１２】
以下、実施例を用いて本発明を更に具体的に説明する。なお、本発明は実施例の範囲に何ら限定されない。
【０１１３】
［１．正帯電単層型電子写真感光体の調製］
電荷発生剤（ＣＧＭ）、正孔輸送剤（ＨＴＭ）、電子輸送剤（ＥＴＭ）、ポリカーボネート樹脂、及び粒子（シリコーン樹脂粒子又は非樹脂粒子）を用いて、正帯電単層型電子写真感光体である感光体（Ａ−１）〜（Ａ−２５）、及び（Ｂ−１）〜（Ｂ−１９）を調製した。
【０１１４】
［１−１．電荷発生剤］
感光体（Ａ−１）〜（Ａ−２５）、及び（Ｂ−１）〜（Ｂ−１９）の調製には、以下の電荷発生剤の何れかを用いた。具体的には、下記式（ＣＧ−１）で表されるＸ型無金属フタロシアニン（以下、電荷発生剤（ＣＧ−１）と記載する場合がある）、又は下記式（ＣＧ−２）で表されるＫ型チタニルフタロシアニン（以下、電荷発生剤（ＣＧ−２）と記載する場合がある）を用いた。
【０１１５】
【化２１】
0006308100.tif 000022
【０１１６】
【化２２】
0006308100.tif 000023
【０１１７】
［１−２．正孔輸送剤］
感光体（Ａ−１）〜（Ａ−２５）、及び（Ｂ−１）〜（Ｂ−１９）の調製には、以下の正孔輸送剤の何れかを用いた。具体的には、下記式（ＨＴ−１）〜（ＨＴ−４）で表される化合物（以下、正孔輸送剤（ＨＴ−１）〜（ＨＴ−４）と各々記載する場合がある）の何れかを用いた。
【０１１８】
【化２３】
0006308100.tif 000024
【０１１９】
【化２４】
0006308100.tif 000025
【０１２０】
【化２５】
0006308100.tif 000026
【０１２１】
【化２６】
0006308100.tif 000027
【０１２２】
［１−３．電子輸送剤］
感光体（Ａ−１）〜（Ａ−２５）、及び（Ｂ−１）〜（Ｂ−１９）の調製には、以下の電子輸送剤の何れかを用いた。具体的には、下記式（ＥＴ−１）〜（ＥＴ−４）で表される化合物（以下、電子輸送剤（ＥＴ−１）〜（ＥＴ−４）と各々記載する場合がある）の何れかを用いた。
【０１２３】
【化２７】
0006308100.tif 000028
【０１２４】
【化２８】
0006308100.tif 000029
【０１２５】
【化２９】
0006308100.tif 000030
【０１２６】
【化３０】
0006308100.tif 000031
【０１２７】
［１−４．ポリカーボネート樹脂］
感光体（Ａ−１）〜（Ａ−２５）、及び（Ｂ−１）〜（Ｂ−１９）の調製には、以下のポリカーボネート樹脂の何れかを用いた。具体的には、下記式（Ｒｅｓｉｎ−１）で表される繰り返し単位を有する樹脂（繰り返し単位（ａ）と繰り返し単位（ｂ）とのモル比率（ａ／ｂ）が６０／４０、粘度平均分子量５００００）、下記式（Ｒｅｓｉｎ−２）で表される繰り返し単位を有する樹脂（繰り返し単位（ｃ）と繰り返し単位（ｄ）とのモル比率（ｃ／ｄ）が７０／３０、粘度平均分子量５００００）、下記式（Ｒｅｓｉｎ−３）で表される繰り返し単位を有する樹脂（繰り返し単位（ｅ）と繰り返し単位（ｆ）とのモル比率（ｅ／ｆ）が５０／５０、粘度平均分子量５００００）、下記式（Ｒｅｓｉｎ−４）で表される繰り返し単位を有する樹脂（繰り返し単位（ｇ）と繰り返し単位（ｈ）とのモル比率（ｇ／ｈ）が６０／４０、粘度平均分子量５００００）、下記式（Ｒｅｓｉｎ−５）で表される繰り返し単位を有する樹脂（繰り返し単位（ｉ）と繰り返し単位（ｊ）とのモル比率（ｉ／ｊ）が６０／４０、粘度平均分子量５００００）、下記式（Ｒｅｓｉｎ−６）で表される繰り返し単位を有する樹脂（繰り返し単位（ｋ）と繰り返し単位（ｌ）とのモル比率（ｋ／ｌ）が６０／４０、粘度平均分子量５００００）、下記式（Ｒｅｓｉｎ−７）で表される繰り返し単位を有する樹脂（粘度平均分子量５００００）、下記式（Ｒｅｓｉｎ−８）で表される繰り返し単位を有する樹脂（粘度平均分子量５００００）、及び下記式（Ｒｅｓｉｎ−９）で表される繰り返し単位を有する樹脂（粘度平均分子量５００００）が挙げられる。以下、式（Ｒｅｓｉｎ−１）〜（Ｒｅｓｉｎ−９）で表される繰り返し単位を有する樹脂を、各々ポリカーボネート樹脂（Ｒｅｓｉｎ−１）〜（Ｒｅｓｉｎ−９）と記載する場合がある。
【０１２８】
【化３１】
0006308100.tif 000032
【０１２９】
【化３２】
0006308100.tif 000033
【０１３０】
【化３３】
0006308100.tif 000034
【０１３１】
【化３４】
0006308100.tif 000035
【０１３２】
【化３５】
0006308100.tif 000036
【０１３３】
【化３６】
0006308100.tif 000037
【０１３４】
【化３７】
0006308100.tif 000038
【０１３５】
【化３８】
0006308100.tif 000039
【０１３６】
【化３９】
0006308100.tif 000040
【０１３７】
［１−５．粒子（シリコーン樹脂粒子又は非樹脂粒子）］
感光体（Ａ−１）〜（Ａ−２５）、及び（Ｂ−１）〜（Ｂ−１９）の調製には、以下の粒子（シリコーン樹脂粒子又は非樹脂粒子）の何れかを用いた。具体的には、表１に示す粒子（Ｆ−１）〜（Ｆ−６）の何れかを用いた。粒子（Ｆ−１）〜（Ｆ−６）は、何れも市販品である。粒子（Ｆ−１）〜（Ｆ−６）について、粒子の種類、粒子の体積平均粒径、商品名、及び製造元を表１に示す。なお、表１の商品名における「ＡＥＲＯＳＩＬ」、及び「ＮａｎｏＴｅｋ」は、何れも登録商標である。
【０１３８】
【表１】
0006308100.tif 000041
【０１３９】
［１−６．感光体（Ａ−１）の調製］
電荷発生剤（ＣＧ−１）５質量部、正孔輸送剤（ＨＴ−１）５０質量部、電子輸送剤（ＥＴ−１）３５質量部、ポリカーボネート樹脂（Ｒｅｓｉｎ−１）１００質量部、粒子（Ｆ−１）５質量部、及びテトラヒドロフラン７５０質量部を、ボールミルの容器に加えた。内容物を、ボールミルを用いて５０時間混合し分散させることにより、感光層用の塗布液を調製した。得られた塗布液を、導電性基体上にディップコート法により塗布した。塗布された塗布液（塗膜）を１００℃で４０分間加熱し、塗膜よりテトラヒドロフランを除去した。これにより、正帯電単層電子写真感光体である感光体（Ａ−１）を得た。
【０１４０】
得られた感光体（Ａ−１）の単層型感光層の膜厚は、３５μｍであった。また、得られた感光体（Ａ−１）の単層型感光層の全質量に対する粒子（Ｆ−１）の含有量（換言すると、電荷発生剤（ＣＧ−１）５質量部、正孔輸送剤（ＨＴ−１）５０質量部、電子輸送剤（ＥＴ−１）３５質量部、ポリカーボネート樹脂（Ｒｅｓｉｎ−１）１００質量部、及び粒子（Ｆ−１）５質量部の合計質量部に対する、粒子（Ｆ−１）５質量の百分率）は、２．６質量％であった。
【０１４１】
［１−７．感光体（Ａ−２）〜（Ａ−２５）、及び（Ｂ−１）〜（Ｂ−１９）の調製］
以下の点を変更した以外は、感光体（Ａ−１）の調製と同様の方法で、正帯電単層型電子写真感光体である感光体（Ａ−２）〜（Ａ−２５）、及び（Ｂ−１）〜（Ｂ−１９）を調製した。感光体（Ａ−１）の調製に用いた電荷発生剤（ＣＧ−１）、正孔輸送剤（ＨＴ−１）、電子輸送剤（ＥＴ−１）、ポリカーボネート樹脂（Ｒｅｓｉｎ−１）、及び粒子（Ｆ−１）に代えて、後述の表２及び表３に示す種類の電荷発生剤、正孔輸送剤、電子輸送剤、ポリカーボネート樹脂、及び粒子を用いた。また、粒子の添加量を、感光体（Ａ−１）の調製における５質量部から、後述の表２及び表３に示す粒子含有量になるような添加量（質量部）に変更した。
【０１４２】
［２．評価］
上述のようにして得られた感光体（Ａ−１）〜（Ａ−２５）、及び（Ｂ−１）〜（Ｂ−１９）の各々に対し、下記のような評価を行った。
【０１４３】
［２−１．摩耗量の評価］
感光体（Ａ−１）〜（Ａ−２５）、及び（Ｂ−１）〜（Ｂ−１９）のの何れかを、カラープリンター（ＦＳ−Ｃ５２５０ＤＮ、京セラドキュメントソリューションズ株式会社製）に装着した。プリンターの帯電部としては、帯電ローラーを用いた。帯電ローラーとしては、帯電性ゴムからなるローラー（エピクロルヒドリン樹脂に導電性カーボンを分散させた材料からなるローラー）を用いた。帯電極性は正極性であり、印加電圧は直流電圧であった。転写方式としては、中間転写方式を採用した。
【０１４４】
このカラープリンターを用いて、常温常湿環境下（２３℃、５０％ＲＨ）、印字率５％で、普通紙にテキスト画像（文字画像）を５万枚連続して印刷した。印字試験前後の感光体の感光層の厚さを各々測定した。測定された感光層の厚さから、下記式に基づいて、感光体の摩耗量を算出した。
【０１４５】
［感光層の摩耗量（μｍ）］＝［印字試験前の感光層の厚さ（μｍ）］−［印字試験後の感光層の厚さ（μｍ）］
【０１４６】
感光体（Ａ−１）〜（Ａ−２５）、及び（Ｂ−１）〜（Ｂ−１９）について、算出された摩耗量を表２及び表３に示す。
【０１４７】
［２−２．画像評価］
感光体（Ａ−１）〜（Ａ−２５）、及び（Ｂ−１）〜（Ｂ−１９）の何れかを、カラープリンター（ＦＳ−Ｃ５２５０ＤＮ、京セラドキュメントソリューションズ株式会社製）に装着した。カラープリンターには、上述の摩耗量の評価で用いた帯電部及び転写方式を採用した。帯電極性は正極性であり、印加電圧は直流電圧であった。このカラープリンターを用いて、常温常湿環境下（２３℃、５０％ＲＨ）、印字率５％で、普通紙にテキスト画像（文字画像）を５万枚連続して印刷した。５万枚印刷後、ハーフトーン画像、及び白地画像を印刷して、評価用画像を得た。次に、低温低湿環境下（１０℃、２０％ＲＨ）、印字率５％で、普通紙にテキスト画像（文字画像）を５万枚連続して印刷した。５万枚印刷後、ハーフトーン画像、及び白地画像を印刷して、評価用画像を得た。得られた評価用画像について、画像不良の発生の有無を観察した。画像不良の発生の有無に基づき、以下の基準で画像を評価した。
Ａ：傷及びフィルミングに起因する画像不良が観察されない。
Ｂ：ドラム表面に傷及び／又はフィルミングが観察されるが、画像不良は観測されない。
Ｃ：傷及び／又はフィルミングに起因する画像不良が、常温常湿環境下（２３℃、５０％ＲＨ）では観察されないが、低温低湿環境下（１０℃、２０％ＲＨ）では観察される。
Ｄ：傷及び／又はフィルミングに起因する画像不良が観察される。
【０１４８】
感光体（Ａ−１）〜（Ａ−２５）、及び（Ｂ−１）〜（Ｂ−１９）を用いて形成された画像の評価を、表２及び表３に示す。
【０１４９】
以下、感光体（Ａ−１）〜（Ａ−２５）、及び（Ｂ−１）〜（Ｂ−１９）の各々について、単層型感光層に含有される、電荷発生剤（ＣＧＭ）の種類、正孔輸送剤（ＨＴＭ）の種類、電子輸送剤（ＥＴＭ）の種類、ポリカーボネート樹脂の種類、粒子の種類、粒子の体積平均粒径、及び単層型感光層の全質量に対する粒子の含有量を、表２及び表３にまとめて示す。また、各評価結果も、表２及び表３にまとめて示す。
【０１５０】
【表２】
0006308100.tif 000042
【０１５１】
【表３】
0006308100.tif 000043
【０１５２】
また、感光体（Ａ−１）〜（Ａ−２）、（Ａ−８）〜（Ａ−１０）及び（Ｂ−１２）〜（Ｂ−１３）について、含有される粒子の体積平均粒径と、測定された摩耗量との関係を図３に示す。また、感光体（Ａ−１）〜（Ａ−２）、（Ａ−１１）〜（Ａ−１３）及び（Ｂ−５）〜（Ｂ−６）について、粒子（シリコーン樹脂粒子）の含有量と、測定された摩耗量との関係を図４に示す。
【０１５３】
表２及び表３から明らかなように、単層型感光層中にシリコーン樹脂粒子を含む感光体（Ａ−１）〜（Ａ−２５）では、単層型感光層の摩耗が抑制されているだけでなく、形成された画像における画像不良の発生も抑制されていた。
【０１５４】
一方、単層型感光層中にシリコーン樹脂粒子を含まない感光体（Ｂ−１）〜（Ｂ−１９）では、単層型感光層の摩耗量が大きく、形成された画像に画像不良が観察される場合があった。
【０１５５】
更に、図３から明らかなように、粒子の体積平均粒径が、０．０５μｍ以上５．０μｍ以下である場合に、単層型感光層の摩耗が一層好適に抑制されていた。
【０１５６】
更に、図４から明らかなように、粒子（シリコーン樹脂粒子）の含有量が、単層型感光層の全質量に対して１０．０質量％以下である場合に、単層型感光層の摩耗が一層好適に抑制されていた。
【０１５７】
［３．帯電極性及び印加電圧の影響］
上述のようにして得られた感光体（Ａ−１）について、帯電極性及び印加電圧の種類を変更して、上述の摩耗量の評価を行った。まず、感光体（Ａ−１）について、上述の摩耗量の評価と同様の方法（帯電極性：正極性、印加電圧：直流電圧）で、摩耗量の評価を行った。次に、感光体（Ａ−１）について、印加電圧を直流電圧から交流電圧に変更した以外は、上述の摩耗量の評価と同様の方法で、摩耗量の評価を行った。続いて、感光体（Ａ−１）について、帯電極性を正極性から負極性に変更した以外は、上述の摩耗量の評価と同様の方法で、摩耗量の評価を行った。摩耗量の評価結果を、表４に示す。
【０１５８】
【表４】
0006308100.tif 000044
【０１５９】
表４から明らかなように、感光体（Ａ−１）では、帯電極性が正極性である場合に、単層型感光層の摩耗が一層好適に抑制されていた。更に、感光体（Ａ−１）では、印加電圧が直流電圧である場合に、単層型感光層の摩耗が一層好適に抑制されていた。
【０１６０】
［４．感光層の構造（単層型／積層型）の影響］
単層型電子写真感光体である感光体（Ａ−２）について、上述の摩耗量の評価と同様の方法（帯電極性：正極性、印加電圧：直流電圧）で、摩耗量の評価を行った。次に、後述のようにして調製した積層型電子写真感光体である感光体（Ｂ−２０）について、帯電極性を正極性から負極性に変更した以外は上述の摩耗量の評価と同様の方法で、摩耗量の評価を行った。
【０１６１】
（積層型電子写真感光体（Ｂ−２０）の調製）
電荷発生剤（ＣＧ−２）５質量部と、ベース樹脂（電荷発生層用バインダー樹脂）としてのポリビニルブチラール樹脂（電気化学工業株式会社製、「デンカブチラール  ♯６０００ＥＰ」）１質量部とを、プロピレングリコールモノメチルエーテル（４０質量部）及びテトラヒドロフラン（４０質量部）を含む溶剤に対して添加した。次いで、これらをビーズミルを用いて２時間混合し、溶剤中に材料を分散させて、電荷発生層用塗布液を作製した。得られた電荷発生層用塗布液を、目開き３μｍのフィルターを用いて濾過した。次いで、ディップコート法を用いて、得られた濾過液を導電性基体（ドラム状支持体）に塗布し、５０℃で５分間乾燥させた。これにより、電荷発生層（膜厚０．３μｍ）を形成した。
【０１６２】
次に、正孔輸送剤（ＨＴ−１）５０質量部と、電子輸送剤（ＥＴＭ−１）３５質量部と、ポリカーボネート樹脂（Ｒｅｓｉｎ−１）１００質量部と、粒子（Ｆ−１）５質量部とを、テトラヒドロフラン（４３０質量部）及びトルエン（４３０質量部）を含む溶剤に添加した。得られた混合物を、循環型超音波分散装置を用いて１２時間混合し、各成分を溶剤中に分散させて、電荷輸送層用塗布液を調製した。
【０１６３】
電荷発生層用塗布液と同様の操作により、上述のようにして形成した電荷発生層上に電荷輸送層用塗布液を塗布した。その後、１３０℃で３０分間乾燥させて、電荷発生層上に電荷輸送層（膜厚２０μｍ）を形成した。その結果、積層型電子写真感光体である感光体（Ｂ−２０）が得られた。感光体（Ｂ−２０）では、電荷発生層、及び電荷輸送層が、記載された順に、基体上に積層されていた。
【０１６４】
上述のようにして調製した単層型電子写真感光体である感光体（Ａ−２）及び、積層型電子写真感光体である感光体（Ｂ−２０）について、摩耗量の評価を行った。表５に、感光体（Ａ−２）及び（Ｂ−２０）の構成材料、粒子の体積平均粒径、及び粒子の含有量を示す。また、表６に、感光体（Ａ−２）及び（Ｂ−２０）の感光層の種類、帯電極性、印加電圧の種類、及び評価結果を示す。
【０１６５】
【表５】
0006308100.tif 000045
【０１６６】
【表６】
0006308100.tif 000046
【０１６７】
表５及び表６から明らかなように、単層型電子写真感光体である感光体（Ａ−２）では、単層型感光層の摩耗が効果的に抑制されていた。一方、積層型電子写真感光体である感光体（Ｂ−２０）では、感光体（Ａ−２）と同一のシリコーン樹脂粒子を積層型感光層に含有しているにもかかわらず、積層型感光層の摩耗量が大きくなる傾向にあった。
【産業上の利用可能性】
【０１６８】
本発明に係る正帯電単層型電子写真感光体は、画像形成装置に好適に利用できる。
【符号の説明】
【０１６９】
１      正帯電単層型電子写真感光体
２      導電性基体
３      単層型感光層
４      中間層
５      保護層
６      画像形成装置
７      機器筺体
８      給紙部
９      画像形成部
１０    定着部
１１    排紙部
１２    給紙カセット
１３    第一ピックアップローラー
１４    給紙ローラー
１５    給紙ローラー
１６    給紙ローラー
１７    レジストローラー対
１８    第二ピックアップローラー
１９    画像形成ユニット
２０    中間転写ベルト
２１    二次転写ローラー
２２    ブラックトナー供給用ユニット
２３    イエロートナー供給用ユニット
２４    シアントナー供給用ユニット
２５    マゼンダトナー供給用ユニット
２７    帯電装置
２８    露光装置
２９    現像装置
３０    駆動ローラー
３１    従動ローラー
３２    バックアップローラー
３３    一次転写ローラー
３４    加熱ローラー
３５    加圧ローラー
３６    搬送ローラー
３７    排紙トレイ
４０    転写ベルト
４１    転写ローラー
４２    吸着ローラー
【図１】
0006308100.tif 000050
【図２】
0006308100.tif 000051
【図３】
0006308100.tif 000052
【図４】
0006308100.tif 000053